구체 적 으로 , [ 표 1 ] 의 조성 비 에 따라 원료 를 배합 하 여 전기로 에 넣 고 1200 ? 1350 ℃ 에서 1 시간 동안 용융 한 후 , 트윈 롤 을 이용 하 여 건식 으로 급랭 시켰 다 . 이 어 , 급랭 된 유리물 을 밀 디스크 로 조분쇄 하 고 , 다시 건식 분쇄기 로 미분 쇄 하 여 평균 입경 이 1 . 5 ㎛ 인 유리 분말 샘플 9 개 ( 실시 예 1 ? 8 , 비 교예 ) 를 제조 하 였 다 .